(57)【要約】【課題】本発明は、コモンモード成分のインピーダンスを高くすることができるコモンモードノイズフィルタを提供することを目的とするものである。【解決手段】本発明のコモンモードノイズフィルタは、複数の絶縁層１１ａ〜１１ｅと、前記複数の絶縁層１１ａ〜１１ｅに設けられた第１〜第４の導体１２〜１５とを備え、前記第１〜第４の導体１２〜１５の上方および下方にそれぞれ少なくとも２つの磁性層１６と、この２つの磁性層１６間に設けられた２つの非磁性層１７を設け、さらに前記非磁性層１７間に低誘電率層１８を形成するとともに、前記第２の導体１３と第３の導体１４との間に位置する第３の絶縁層１１ｃをガラスを含有した透磁率の低い材料により構成し、かつ前記磁性層１６と非磁性層１７をともにフェライトで構成したものである。【選択図】図１
2008159738.tif 000002
【特許請求の範囲】
【請求項１】
複数の絶縁層と、前記複数の絶縁層に設けられた第１〜第４の導体とを備え、前記第１の導体と第２の導体とを接続するとともに、前記第３の導体と第４の導体とを接続し、さらに前記第２の導体と第３の導体の形状を渦巻状にするとともに互いに対向させ、かつ前記第１〜第４の導体の上方および下方にはそれぞれ少なくとも２つの磁性層と、この２つの磁性層間に設けられた２つの非磁性層を設け、さらに前記非磁性層間にガラスを含有した低誘電率層を形成するとともに、前記第２の導体と第３の導体との間に位置する絶縁層をガラスを含有した透磁率の低い材料により構成し、かつ前記磁性層と非磁性層をともにフェライトで構成したコモンモードノイズフィルタ。
【請求項２】
非磁性層の熱収縮率を、磁性層の熱収縮率と低誘電率層の熱収縮率の間の値とした請求項１記載のコモンモードノイズフィルタ。
【請求項３】
第２の導体と下方の磁性層との間に位置する絶縁層と、第３の導体と上方の磁性層との間に位置する絶縁層をそれぞれ非磁性層とした請求項１記載のコモンモードノイズフィルタ。
【発明の詳細な説明】
【技術分野】
【０００１】
本発明は、デジタル機器やＡＶ機器、情報通信端末等の各種電子機器に使用されるコモンモードノイズフィルタに関するものである。
【背景技術】
【０００２】
従来のこの種のコモンモードノイズフィルタは、図４に示すように、第１、第２の磁性体層１，２と、この第１の磁性体層１と第２の磁性体層２との間に設けられた第１〜第５の非磁性体層３ａ〜３ｅとを有し、かつ前記第１〜第５の非磁性体層３ａ〜３ｅには第１、第２のコイル４，５を形成していた。そして前記第１のコイル４は第１の引出電極６と渦巻き状の第１のコイル導体７とにより構成され、かつ第２のコイル５は渦巻き状の第２のコイル導体８と第２の引出電極９とにより構成され、さらに前記第１の引出電極６は第１の非磁性体層３ａの上面に、第１のコイル導体７は第２の非磁性体層３ｂの上面に、第２のコイル導体８は第３の非磁性体層３ｃの上面に、第２の引出電極９は第４の非磁性体層３ｄの上面にそれぞれ設けていた。
【０００３】
なお、この出願の発明に関連する先行技術文献情報としては、例えば、特許文献１が知られている。
【特許文献１】特開２００１−６０５１４号公報
【発明の開示】
【発明が解決しようとする課題】
【０００４】
上記した従来のコモンモードノイズフィルタにおいては、第１のコイル４と第２のコイル５との間の浮遊容量を低減するために、第１のコイル導体７と第２のコイル導体８との間（第３の非磁性体層３ｃの部分）にガラスセラミック層を形成し、そして、熱収縮率の異なる磁性体層とガラスセラミックス層を同時焼成することによる割れや変形を防止するために第１の磁性体層１同士の間、第２の磁性体層２同士の間にガラスセラミック層を形成した場合、磁性体層へのガラスセラミック成分の拡散により磁性体層の透磁率が低下してしまうため、コモンモード成分のインピーダンスを高くすることができないという課題を有していた。
【０００５】
本発明は上記従来の課題を解決するもので、コモンモード成分のインピーダンスを高くすることができるコモンモードノイズフィルタを提供することを目的とするものである。
【課題を解決するための手段】
【０００６】
上記目的を達成するために本発明は、以下の構成を有するものである。
【０００７】
本発明の請求項１に記載の発明は、複数の絶縁層と、前記複数の絶縁層に設けられた第１〜第４の導体とを備え、前記第１の導体と第２の導体とを接続するとともに、前記第３の導体と第４の導体とを接続し、前記第２の導体と第３の導体の形状を渦巻状にするとともに互いに対向させ、かつ前記第１〜第４の導体の上方および下方にはそれぞれ少なくとも２つの磁性層と、この２つの磁性層間に設けられた２つの非磁性層を設け、さらに前記非磁性層間にガラスを含有した低誘電率層を形成するとともに、前記第２の導体と第３の導体との間に位置する絶縁層をガラスを含有した透磁率の低い材料により構成し、かつ前記磁性層と非磁性層をともにフェライトで構成したもので、この構成によれば、非磁性層間にガラスを含有した低誘電率層を形成しているため、前記磁性層が直接低誘電率層と界面で接することはなくなり、これにより、低誘電率層のガラス成分が磁性層に拡散するのを確実に防止でき、また、非磁性層によって熱収縮率の異なる低誘電率層から磁性層が受ける応力を小さくすることができるため、焼成時における磁性層の収縮が阻害されることはなくなり、これにより、磁性層を緻密に焼成できるため、磁性層の透磁率が低下することはなく、その結果、コモンモード成分のインピーダンスを高くすることができる。さらに、磁性層と、この磁性層が接している非磁性層はともにフェライトで構成されているもので、異種材料ではないため、磁性層と非磁性層との間で割れたり応力が発生したりするということもないという作用効果が得られるものである。
【０００８】
本発明の請求項２に記載の発明は、特に、非磁性層の熱収縮率を、磁性層の熱収縮率と低誘電率層の熱収縮率の間の値としたもので、この構成によれば、磁性層の熱収縮率と低誘電率層の熱収縮率の収縮差を効果的に緩和できるため、低誘電率層から磁性層が受ける応力を小さくすることができ、これにより、焼成時における磁性層の収縮が阻害されることはないため、磁性層は緻密に焼成されることになり、これにより、磁性層の透磁率が低下することはないため、コモンモード成分のインピーダンスを高くすることができるという作用効果が得られるものである。
【０００９】
本発明の請求項３に記載の発明は、特に、第２の導体と下方の磁性層との間に位置する絶縁層と、第３の導体と上方の磁性層との間に位置する絶縁層をそれぞれ非磁性層としたもので、この構成によれば、非磁性層間のみに低誘電率層が存在することになり、また、磁性層は直接低誘電率層とは接していないため、全体的に磁性層と低誘電率層との焼成時の収縮差による応力を緩和することができ、これにより、コモンモード成分のインピーダンスを高くすることができるという作用効果が得られるものである。
【発明の効果】
【００１０】
以上のように本発明のコモンモードノイズフィルタは、第１〜第４の導体の上方および下方にそれぞれ少なくとも２つの磁性層と、この２つの磁性層間に設けられた２つの非磁性層を設け、かつ前記非磁性層間にガラスを含有した低誘電率層を形成するとともに、前記第２の導体と第３の導体との間に位置する絶縁層をガラスを含有した透磁率の低い材料により構成しているため、このガラスを含有した低誘電率層と磁性層との間には非磁性層が存在することになり、これにより、磁性層が直接低誘電率層と界面で接することはないため、磁性層の透磁率が低下することはなく、その結果、コモンモード成分のインピーダンスを高くすることができるという優れた効果を奏するものである。
【発明を実施するための最良の形態】
【００１１】
以下、本発明の一実施の形態におけるコモンモードノイズフィルタについて、図面を参照しながら説明する。
【００１２】
図１は本発明の一実施の形態におけるコモンモードノイズフィルタの分解斜視図、図２は同コモンモードノイズフィルタの斜視図である。
【００１３】
本発明の一実施の形態におけるコモンモードノイズフィルタは、図１、図２に示すように、第１〜第４の絶縁層１１ａ〜１１ｄと、前記第１〜第４の絶縁層１１ａ〜１１ｄに設けられた第１〜第４の導体１２〜１５とを備え、前記第１の導体１２と第２の導体１３とを接続するとともに、前記第３の導体１４と第４の導体１５とを接続し、さらに前記第２の導体１３と第３の導体１４の形状を渦巻き状にするとともに、互いに対向させているものである。また、前記第１〜第４の導体１２〜１５の上方および下方には、それぞれ少なくとも２つの磁性層１６と、この２つの磁性層１６間に設けられた２つの非磁性層１７を設け、そして前記非磁性層１７間にガラスを含有した低誘電率層１８を形成するとともに、前記第２の導体１３と第３の導体１４との間に位置する第３の絶縁層１１ｃをガラスを含有した透磁率の低い材料により構成し、かつ前記磁性層１６と非磁性層１７をともにフェライトで構成したものである。
【００１４】
上記構成において、前記第１〜第４の絶縁層１１ａ〜１１ｄは、絶縁性の材料からなり、第１の絶縁層１１ａの上面には第１の導体１２が、第２の絶縁層１１ｂの上面には第２の導体１３が、第３の絶縁層１１ｃの上面には第３の導体１４が、第４の絶縁層１１ｄの上面には第４の導体１５がそれぞれ形成されている。そして、前記第１の絶縁層１１ａはＮｉ−Ｚｎフェライト等の磁性材料により構成され、また、第２〜第４の絶縁層１１ｂ〜１１ｄはガラスセラミック等のガラスを含有し、かつ前記第１の絶縁層１１ａや磁性層１６よりも透磁率の低い材料により構成されている。
【００１５】
前記第１〜第４の導体１２〜１５は、銀などの導電材料をめっきすることにより形成され、そして第１の導体１２と第２の導体１３は第２の絶縁層１１ｂに形成されたバイア電極（図示せず）を介して接続され、１つのコイルを構成している。さらに、第３の導体１４と第４の導体１５は第４の絶縁層１１ｄに形成されたバイア電極１９を介して接続され、１つの他のコイルを構成している。
【００１６】
また、前記第２の導体１３と第３の導体１４の形状は渦巻状に構成され、上面視にて略重なるようになっている。そしてまた、前記第４の導体１５の上面には磁性材料からなる第５の絶縁層１１ｅが設けられている。さらに、前記第２の導体１３と第３の導体１４との間に形成された第３の絶縁層１１ｃは、ガラスセラミック等のガラスを含有した透磁率の低い材料により構成されている。また、前記第１の絶縁層１１ａの下方と第５の絶縁層１１ｅの上方にはそれぞれ少なくとも２つの磁性層１６が形成されている。この磁性層１６は、絶縁性を有し、かつＮｉ−Ｚｎフェライトからなる磁性材料により構成されている。また、前記２つの磁性層１６間には、絶縁性を有し、かつＣｕ−Ｚｎフェライトからなる非磁性材料で構成された２つの非磁性層１７が設けられている。さらに、２つの非磁性層１７間には、絶縁性を有し、かつガラスセラミック等のガラスを含有した透磁率の低い材料により構成された低誘電率層１８が設けられている。
【００１７】
すなわち、第１の絶縁層１１ａの下方と第５の絶縁層１１ｅの上方には、それぞれ低誘電率層１８が２つの非磁性層１７でサンドイッチされ、さらにこれらが２つの磁性層１６でサンドイッチされて、磁性層１６と低誘電率層１８との間に非磁性層１７が存在しているので、これにより、磁性層１６と低誘電率層１８とが直接接しないようになっている。なお、低誘電率層１８の誘電率は、磁性層１６、非磁性層１７の誘電率よりも低くなっている。
【００１８】
さらに、非磁性層１７の熱収縮率は、磁性層１６の熱収縮率と低誘電率層１８の熱収縮率の間の値になっており、これにより、磁性層１６の熱収縮率と低誘電率層１８の熱収縮率の収縮差を効果的に緩和できるため、低誘電率層１８から磁性層１６が受ける応力を小さくすることができ、これにより、焼成時における磁性層１６の収縮が阻害されることはないものである。この結果、磁性層１６が緻密に焼成されるため、磁性層１６の透磁率が低下することはなく、これにより、コモンモード成分のインピーダンスを高くすることができるものである。
【００１９】
そして、上記した構成により、図２に示すようなコモンモードノイズフィルタの本体部２１が形成される。また、この本体部２１の両側部には、第１〜第４の外部電極２２〜２５が設けられており、かつこの第１〜第４の外部電極２２〜２５は、第１〜第４の導体１２〜１５の各一端部とそれぞれ接続されるように銀を印刷することによって形成されている。そしてまた、前記第１〜第４の外部電極２２〜２５の表面には、ニッケルめっき層、すずめっき層がそれぞれ施されている。
【００２０】
なお、前記第１〜第４の導体１２〜１５は、めっきで形成するのではなく、その他の印刷や蒸着等の方法で形成してもよいものである。
【００２１】
次に、本発明の一実施の形態におけるコモンモードノイズフィルタの製造方法について説明する。
【００２２】
図１、図２において、まず、それぞれの原材料である磁性材料やガラス、非磁性材料の粉体および樹脂からなる混合物により、方形の第１〜第４の絶縁層１１ａ〜１１ｄ、磁性層１６、非磁性層１７、低誘電率層１８をそれぞれ所定枚数作製する。このとき、第２の絶縁層１１ｂ、第４の絶縁層１１ｄの所定箇所に、レーザ、パンチングなどで孔あけ加工をし、この孔に銀を充填して、バイア電極１９を形成する。
【００２３】
次に、磁性層１６、非磁性層１７、低誘電率層１８、非磁性層１７、磁性層１６をこの順番で積層する。
【００２４】
次に、磁性材料からなる第１の絶縁層１１ａを積層した後、その上面に、第１の導体１２をめっきによって形成する。
【００２５】
次に、第１の導体１２の上面に、バイア電極（図示せず）を有し、かつガラスを含有した第２の絶縁層１１ｂを積層する。このとき、第１の導体１２と前記バイア電極（図示せず）とを接続する。
【００２６】
次に、この第２の絶縁層１１ｂの上面に、第２の導体１３をめっきによって渦巻状に形成する。このとき、第２の導体１３と前記バイア電極（図示せず）とを接続する。その後、第２の導体１３の上面に、ガラスを含有した第３の絶縁層１１ｃを積層する。
【００２７】
次に、第３の絶縁層１１ｃの上面に第３の導体１４をめっきによって渦巻き状に形成する。
【００２８】
次に、第３の導体１４の上面に、バイア電極１９を有し、かつガラスを含有した第４の絶縁層１１ｄを積層する。このとき、第３の導体１４とバイア電極１９とを接続する。
【００２９】
次に、第４の絶縁層１１ｄの上面に、第４の導体１５をめっきによって形成する。このとき、第４の導体１５とバイア電極１９とを接続する。
【００３０】
なお、前記第１〜第４の導体１２〜１５の形成方法は、別途用意したベース板（図示せず）に所定パターン形状の導体をめっきによって形成し、その後、この導体を各絶縁体層に転写することにより形成する。
【００３１】
次に、第４の導体１５の上面に、第５の絶縁層１１ｅを積層した後、磁性層１６、非磁性層１７、低誘電率層１８、非磁性層１７、磁性層１６をこの順番で積層して、コモンモードノイズフィルタの本体部２１を形成する。
【００３２】
次に、前記本体部２１を所定の温度、時間で焼成し、さらに、前記本体部２１の両側面に、第１〜第４の導体１２〜１５の各一端部とそれぞれ接続されるように銀を印刷し、第１〜第４の外部電極２２〜２５を形成する。
【００３３】
最後に第１〜第４の外部電極２２〜２５の表面にめっきによってニッケルめっき層、すずめっき層を形成する。
【００３４】
上記したように本発明の一実施の形態においては、ガラスを含有した低誘電率層１８と磁性層１６との間に非磁性層１７が存在するようにしているため、磁性層１６が直接低誘電率層１８と界面で接することはなく、これにより、磁性層１６の透磁率が低下することはないため、コモンモード成分のインピーダンスを高くすることができるという効果が得られるものである。
【００３５】
すなわち、低誘電率層１８のガラス成分が磁性層１６に拡散するのを防止できるとともに、非磁性層１７によって熱収縮率の異なる低誘電率層１８から磁性層１６が受ける応力を小さくすることができるため、焼成時における磁性層１６の収縮が阻害されることはなくなり、これにより、磁性層１６を緻密に焼成できるため、磁性層１６の透磁率が低下するのを防ぐことができるものである。また、前記磁性層１６と、この磁性層１６が接している非磁性層１７はともにフェライトで構成されているもので、異種材料ではないため、磁性層１６と非磁性層１７との間で割れや応力が発生したりすることはない。
【００３６】
なお、図３に示すように、第２の導体１３と下方の磁性層１６との間に位置する第１、第２の絶縁層１１ａ，１１ｂと、第３の導体１４と上方の磁性層１６との間に位置する第４、第５の絶縁層１１ｄ，１１ｅをそれぞれ非磁性材料からなる非磁性層にすれば、非磁性層１７間のみに低誘電率層１８が存在することになり、また、磁性層１６は直接低誘電率層１８とは接していないため、全体的に磁性層１６と低誘電率層１８との焼成時の収縮差による応力を緩和することができ、これにより、磁性層１６の透磁率が低下するのを防止でき、コモンモード成分のインピーダンスを高くすることができるものである。
【００３７】
また、上記本発明の一実施の形態におけるコモンモードノイズフィルタにおいては、コイルを一対設けたものについて説明したが、コイルを２対以上形成して、アレイタイプとしてもよいものである。
【産業上の利用可能性】
【００３８】
本発明に係るコモンモードノイズフィルタは、コモンモード成分のインピーダンスを高くすることができるという効果を有するものであり、特にデジタル機器やＡＶ機器、情報通信端末等の各種電子機器のノイズ対策として使用されるコモンモードノイズフィルタにおいて有用となるものである。
【図面の簡単な説明】
【００３９】
【図１】本発明の一実施の形態におけるコモンモードノイズフィルタの分解斜視図
【図２】同コモンモードノイズフィルタの斜視図
【図３】同コモンモードノイズフィルタの他の例を示す分解斜視図
【図４】従来のコモンモードノイズフィルタの分解斜視図
【符号の説明】
【００４０】
１１ａ〜１１ｅ  第１〜第５の絶縁層
１２〜１５  第１〜第４の導体
１６  磁性層
１７  非磁性層
１８  低誘電率層
【図１】
2008159738.tif 000003
【図２】
2008159738.tif 000004
【図３】
2008159738.tif 000005
【図４】
2008159738.tif 000006